(57)【要約】【課題】有機系の機能層の表面に十分な耐久性を備えた防汚層を形成できる光学物品の製造方法を提供する。【解決手段】基材の上に直にまたは少なくとも１つの層を挟んで形成された有機系の機能層の表面に防汚層を形成する工程を有する。防汚層を形成する工程は、防汚層形成用組成物が塗布された転写用のシートの塗布面を機能層の表面に圧着および加熱する工程を含む。防汚層形成用組成物としては、ケイ素非含有のパーフルオロポリエーテルを主成分として含むものを用いることができる。【選択図】図１
2008107435.tif 000002
【特許請求の範囲】
【請求項１】
基材の上に直にまたは少なくとも１つの層を挟んで形成された有機系の機能層の表面に防汚層を形成する工程を有する光学物品の製造方法であって、
前記防汚層を形成する工程は、防汚層形成用組成物が塗布された転写用のシートの塗布面を前記機能層の表面に圧着および加熱する工程を含む、光学物品の製造方法。
【請求項２】
請求項１において、前記圧着および加熱する工程では、前記転写用のシートに、３００ｋＰａ〜７００ｋＰａの圧力を与える、光学物品の製造方法。
【請求項３】
請求項１または２において、前記圧着および加熱する工程では、５分〜６０分間、前記機能層の表面温度を８０℃〜２２０℃にする、光学物品の製造方法。
【請求項４】
請求項１ないし３のいずれかにおいて、前記防汚層形成用組成物は、パーフルオロポリエーテルを主成分として含む、光学物品の製造方法。
【請求項５】
請求項４において、前記防汚層形成用組成物は、ケイ素非含有のパーフルオロポリエーテルを主成分として含む、光学物品の製造方法。
【請求項６】
基材と、前記基材の上に直にまたは少なくとも１つの層を挟んで形成された有機系の機能層と、前記機能層の表面に形成されたパーフルオロポリエーテルを主成分とする防汚層とを含む、光学物品。
【請求項７】
請求項６において、前記有機系の機能層は、反射防止層である、光学物品。
【発明の詳細な説明】
【技術分野】
【０００１】
本発明は、光学レンズ、眼鏡レンズ、あるいは記録媒体などの光学物品であって、有機系の機能層と防汚層とを有する光学物品、およびその製造方法に関するものである。
【背景技術】
【０００２】
光学レンズ、眼鏡レンズ、あるいは記録媒体などの光学物品には、反射防止層をはじめとして、ローパスフィルター、ハイパスフィルター、バンドフィルター等の光学フィルター、硬質膜など、特定の機能を持たせた機能層を備えたものがある。例えば、眼鏡などに用いられるレンズ、光ディスクなど、表面における光の反射が好ましくない製品については、反射を抑制するために、反射防止層が設けられている。
【０００３】
そのような機能層を有する光学物品において、機能層が手垢、指紋、汗等で汚染されてしまうと、機能層の働きが損なわれるおそれがある。このため、光学物品では、多くの場合、機能層に重ねて撥水性の防汚層が設けられている。特許文献１には、有機系の反射防止層の最表面にフッ素系撥水膜を形成することが記載されている。
【特許文献１】特開２００５−４３５７２号公報
【発明の開示】
【発明が解決しようとする課題】
【０００４】
反射防止層としては、屈折率の異なる多層の無機層から構成される無機系のものが知られている。また、反射防止層としては、有機ケイ素化合物とシリカ系微粒子とを含む有機系のものが検討されている。このような事情からも、有機系の機能層の表面に防汚層を形成する技術は、今後、重要となる。
【０００５】
しかしながら、有機系の機能層の表面に防汚層を形成する場合、無機系の機能層の表面に防汚層を形成する場合と同様に塗布および焼成を行っても、耐久性（乾燥拭き性、耐アルカリ性）を得ることが難しいことが多い。これは、有機系の機能層は、表面が粗く、また、無機系の機能層と比べて表面の活性水素基の密度が低いことが一因であると考えられる。
【０００６】
すなわち、表面の活性水素基の密度が低いと、有機系の機能層の成分と防汚層の成分との間で結合が形成され難い。このため、防汚層の水平方向の強度が低下し易くなり、耐久性が再現し難いと考えられる。したがって、有機系の機能層の表面に、より耐久性の良好な防汚層を形成する技術が求められている。
【課題を解決するための手段】
【０００７】
本発明の一態様は、基材の上に直にまたは少なくとも１つの層を挟んで形成された有機系の機能層の表面に防汚層を形成する工程を有する光学物品の製造方法である。この光学物品の製造方法において、防汚層を形成する工程は、防汚層形成用組成物が塗布された転写用のシートの塗布面を機能層の表面に圧着および加熱する工程を含む。
【０００８】
この光学物品の製造方法によれば、防汚層形成用組成物が塗布された転写用のシートの塗布面を機能層の表面に圧着および加熱することにより、機能層の表面に防汚層を形成する。したがって、機能層の成分と防汚層の成分との間で結合を形成し難い組み合わせであっても、機能層の表面に防汚層を形成できる。このため、有機系の機能層のように、表面の活性水素基の密度が低い機能層であっても、機能層の表面に、より耐久性の高い、良好な防汚層を形成することができる。さらに、有機系の機能層は、無機系の機能層よりも耐
熱性が一般的に高く、転写をするために加熱しても機能層自体の機能を損なうことが少ない。
【０００９】
この光学物品の製造方法において、圧着および加熱する工程では、転写用のシートに、３００ｋＰａ〜７００ｋＰａの圧力を与えることが好ましい。転写用のシートに与える圧力が３００ｋＰａ未満であると、有機系の機能層に転写される防汚層形成用組成物が十分ではなく、十分な拭き耐久性が得られ難い。一方、転写用のシートに与える圧力が７００ｋＰａを超えると、基材の変形が大きくなり、転写ムラが発生するおそれがある。
【００１０】
また、この光学物品の製造方法において、圧着および加熱する工程では、５分〜６０分間、機能層の表面温度を８０℃〜２２０℃にすることが好ましい。機能層の表面温度は、１００℃〜２００℃にすることがさらに好ましい。加熱時間が５分未満であると、有機系の機能層に転写される防汚層形成用組成物が十分ではなく、十分な拭き耐久性が得られ難い。一方、加熱時間が６０分を超えると、防汚層形成用組成物が基材の内部に拡散し、機能層の表面に防汚層が形成され難くなる。また、機能層の表面温度が８０℃未満であると、有機系の機能層に転写される防汚層形成用組成物が十分ではなく、十分な拭き耐久性が得られ難い。一方、機能層の表面温度が２２０℃を超えると、基材が熱変形を起こしてしまう場合がある。
【００１１】
有機系の機能層の一例は、有機系の反射防止層である。有機系の反射防止層の一例は、下記一般式（１）で表される有機ケイ素化合物からなる成分と、下記（２）の成分とを含有するものである。
（１）Ｒ1mＲ2nＳｉＸ14-n-m
ただし、上記の一般式（１）中、Ｒ1は重合可能な反応基を有する有機基、Ｒ2は炭素数１〜６の炭化水素基、Ｘ1は加水分解性基であり、ｍおよびｎは、少なくとも一方は１であ
り、他方は０または１である。
（２）シリカ系微粒子
【００１２】
上記一般式（１）で表される式中、Ｒ1は、重合可能な反応基を有する有機基であり、
例えば、ビニル基、アリル基、アクリル基、メタクリル基、エポキシ基、メルカプト基、シアノ基、アミノ基等が挙げられる。上記一般式（１）で表される式中、Ｒ2は、炭素数
１〜６の炭化水素基であり、例えば、メチル基、エチル基、ブチル基、ビニル基、フェニル基等が挙げられる。上記一般式（１）で表される式中、Ｘ1は、加水分解可能な官能基
であり、例えば、メトキシ基、エトキシ基、メトキシエトキシ基等のアルコキシ基、クロロ基、ブロモ基等のハロゲン基、アシルオキシ基等が挙げられる。
【００１３】
上記一般式（１）で表される成分（有機ケイ素化合物）の具体的な例としては、テトラメトキシシラン、ビニルトリアルコキシシラン、ビニルトリクロロシラン、ビニルトリ（β−メトキシ−エトシキ）シラン、アリルトリアルコキシシラン、アクリルオキシプロピルトリアルコキシシラン、メタクリルオキシプロピルトリアルコキシシラン、メタクリルオキシプロピルジアルコキシメチルシラン、γ−グリシドオキシプロピルトリアルコキシシラン、β−（３，４−エポキシシクロヘキシル）−エチルトリアルコキシシラン、メルカプトプロピルトリアルコキシシラン、γ−アミノプロピルトリアルコキシシラン、Ｎ−β（アミノエチル）−γ−アミノプロピルメチルジアルコキシシラン、テトラアルコキシシラン等が挙げられる。
【００１４】
有機系の反射防止層の（２）の成分（シリカ系微粒子）の具体的な例は、平均粒径１ｎｍ〜１００ｎｍの微粒子のシリカを、例えば、水、アルコール系溶剤、もしくはその他の有機溶剤にコロイド状に分散させたシリカゾルである。
【００１５】
このシリカ系微粒子は、内部空洞（隙間）を有するものが望ましい。内部空洞を有するシリカ系微粒子を用いることによって、反射防止層の屈折率を低下させることができる。また、光学物品がハードコート層を有する場合、このハードコート層との屈折率の差を大きくして、反射防止効果を高めることができる。シリカ系微粒子の内部空洞内にシリカよりも屈折率が低い気体または溶剤が包含されることによって、空洞のないシリカ系微粒子よりも屈折率が低減し、被膜の低屈折率化が達成される。
【００１６】
なお、反射防止層を形成するための組成物は、一般式（１）で表される成分および（２）で表される成分の他に、ポリウレタン系樹脂、エポキシ系樹脂、メラミン系樹脂、ポリオレフィン系樹脂、ウレタンアクリレート樹脂、エポキシアクリレート樹脂等の各種樹脂や、これらの樹脂原料となるメタアクリレート類、アクリレート類、エポキシ類、ビニル類等の各種モノマーを含んでいても良い。これらの添加により、基材との密着性の向上、耐擦傷性の向上がはかれる。
【００１７】
屈折率を低減する機能を有するものとしては、フッ素含有の各種ポリマー、またはフッ素含有の各種モノマーが挙げられる。したがって、反射防止層を形成するための組成物は、フッ素含有の各種ポリマー、またはフッ素含有の各種モノマーを含んでいてもよい。フッ素含有ポリマーは、フッ素含有ビニルモノマーを重合して得られるポリマーが好ましく、さらに他の成分と共重合可能な官能基を有するものが好ましい。
【００１８】
反射防止層を形成するための組成物は、溶剤を含んでいてもよい。すなわち、反射防止層を形成するための組成物は、塗布液とするために、必要に応じ、溶剤に希釈して用いることができる。溶剤としては、水、アルコール類、エステル類、ケトン類、エーテル類、芳香族類等の溶剤が挙げられる。
【００１９】
さらに、反射防止層を形成するための組成物には、必要に応じて、少量の硬化触媒、界面活性剤、帯電防止剤、紫外線吸収剤、酸化防止剤、ヒンダートアミン・ヒンダートフェノール等の光安定剤、分散染料・油溶染料・蛍光染料・顔料等を添加し、コーティング液としての塗布性の向上や、硬化後の被膜性能を改良することもできる。
【００２０】
転写用のシート（メディア）は、圧着および加熱する工程において、加熱温度に耐える程度の耐熱性が要求される。すなわち、転写用のシートは、８０℃〜２２０℃程度の加熱温度に耐えるものであることが好ましい。また、レンズのように曲面を有する基材を用いる場合、転写用のシートは、同時に、曲面に追随して基材に密着できる程度の軟質性が要求される。この軟質性は、常温で有していなくても、圧着および加熱する工程において有していればよい。ある程度の可撓性の材料であれば、フィルム状（薄膜）として軟質性を付与することが可能であり、転写用のシートとして採用できる。
【００２１】
転写用のシートの材料としては、例えば、ポリエチレンテレフタレート、ポリアミド等の熱可塑性樹脂、ポリウレタン等の熱硬化性樹脂、シリコーンゴム・ネオプレンゴム・フッ素ゴム・ＥＰＭ・ＥＰＤＭ等の合成ゴム等、ポリスチレン系、オレフィン系、ウレタン系、エステル系、アミド系の熱可塑性エラストマー等が挙げられる。
【００２２】
上述のような合成樹脂や合成ゴムは表面が撥水性であるため、転写用のシートの材料として上述のような合成樹脂や合成ゴムを用いた場合、防汚層形成用組成物を塗布する際に、防汚層形成用組成物がはじかれて塗膜を形成できないおそれがある。この場合、転写用のシートの表面（塗布面）に防汚層形成用組成物を吸収できる保持層を設けることが有効である。この保持層は、防汚層形成用組成物を吸収できればよく、水溶性である必要はない。しかしながら、繰り返し転写用のシートを使用するときには、洗浄により除去できるように水溶性であることが好ましい。
【００２３】
保持層を形成するのに適した材料としては、水溶性ポリマー、例えば、ポリビニルアルコール、ポリアクリルアミド、ポリビニルピロリドン、ポリエチレングリコール、ポリ（メタ）アクリル酸メチル等のポリ（メタ）アクリル系樹脂、ポリウレタン樹脂、ポリエステル樹脂、ゼラチン、カゼイン、澱粉、カルボキシメチルセルロース、メチルセルロース等のセルロース誘導体、ポリアクリル酸ソーダ、アクリル系重合ラテックス等が挙げられ、これらの１種を単独で用いてもよく、また、２種以上を併用して用いることもできる。保持層としては、この中でも、ポリビニルアルコール、ポリエチレングリコールが好ましく用いられる。
【００２４】
防汚層形成用組成物としては、パーフルオロポリエーテルを主成分として含むものを用いることができる。好ましくは、下記一般式（３）で表されるケイ素非含有のパーフルオロポリエーテルを用いるとよい。
（３）−（ＲＯ）−
ただし、上記の一般式（３）中、Ｒは炭素数１〜３のパーフルオロアルキレン基である。
【００２５】
上記一般式（３）で表される式中のＲとしては、例えば、ＣＦ2、ＣＦ2ＣＦ2、ＣＦ2ＣＦ2ＣＦ2、ＣＦ（ＣＦ３）ＣＦ2等が挙げられる。これらのケイ素非含有のパーフルオロ
ポリエーテルは、常温で液体であり、いわゆるフッ素オイルと称されるものである。
【００２６】
ケイ素非含有のパーフルオロポリエーテルの具体的な例としては、ダイキン工業株式会社製の商品名デムナムシリーズ、ＮＯＫクリューバー社製の商品名バリエルタシリーズ、旭硝子株式会社製の商品名フォンブリンシリーズ、デュポン社製の商品名ＫＲＹＴＯＸシリーズ、ダウコーニング社製の商品名モリコートＨＦ−３０オイルなどが挙げられる。
【００２７】
ケイ素非含有のパーフルオロポリエーテルは、フッ素置換アルキル基を多く有するため、撥水性に優れるものの、反応基が無いため反応性が低く、機能層の成分との間で結合を形成し難い。このため、塗布により防汚層を生成する工程を有する製造方法では、防汚層形成用組成物として利用することが難しかった。これに対し、この光学物品の製造方法によれば、防汚層形成用組成物が塗布された転写用のシートの塗布面を機能層の表面に圧着および加熱することにより、機能層の表面に防汚層を形成する。したがって、機能層の成分と防汚層の成分との間の結合がそれほど期待できない防汚層形成用組成物であっても機能層の表面に十分な耐久性を備えた防汚層を形成できる。このため、ケイ素非含有のパーフルオロポリエーテルを用いても、有機系の機能層の表面に防汚層を形成することができる。
【００２８】
さらに、ケイ素非含有のパーフルオロポリエーテルは、上述のように反応基が無いため、転写用のシートと化学反応を起こさない。すなわち、ケイ素非含有のパーフルオロポリエーテルは、容易に転写用のシートから基材に転写することができる。したがって、この光学物品の製造方法において、ケイ素非含有のパーフルオロポリエーテルは防汚層形成用組成物として好適である。
【００２９】
本発明の他の態様は、基材と、基材の上に直にまたは少なくとも１つの層を挟んで形成された有機系の機能層と、機能層の表面に形成されたパーフルオロポリエーテルを主成分とする防汚層とを含む、光学物品である。この光学物品において、有機系の機能層の一例としては、反射防止層が挙げられる。
【発明を実施するための最良の形態】
【００３０】
以下では、眼鏡用のプラスチックレンズ（光学物品）を製造する工程を例にとって説明する。
【００３１】
（実施例１）
実施例１では、レンズ基材の上に、プライマー層、ハードコート層、反射防止層、および防汚層が順番に形成された、プラスチックレンズを光学物品として製造する。
【００３２】
（１）プライマー組成物の調製
ステンレス製の容器内に、メタノール３７００重量部、水２５０重量部、プロピレングリコールモノメチルエーテル１０００重量部を投入し、十分に攪拌したのち、酸化チタン、酸化ジルコニウム、酸化ケイ素を主体とする複合微粒子ゾル（ルチル型結晶構造、メタノール分散、全固形分濃度２０重量％、触媒化成工業株式会社製、商品名オプトレイク１１２０Ｚ ８ＲＵ−２５・Ｇ）２８００重量部を加え、攪拌混合した。次いで、ポリエス
テル樹脂２２００重量部を加えて攪拌混合した後、さらにシリコーン系界面活性剤（日本ユニカー株式会社製、商品名Ｌ−７６０４）２重量部を加えて一昼夜攪拌を続けた後、２μｍのフィルターでろ過を行い、プライマー組成物を得た。
【００３３】
（２）ハードコート組成物の調製
ステンレス製容器内にブチルセロソルブ１０００重量部を取り、γ−グリシドキシプロピルトリメトキシシラン１２００重量部を加えて十分攪拌した後、０．１モル／リットル塩酸３００重量部を添加して一昼夜攪拌を続け、シラン加水分解物を得た。このシラン加水分解物中にシリコーン系界面活性剤（日本ユニカー株式会社製、商品名Ｌ−７００１）３０重量部を加えて１時間攪拌した後、酸化チタン、酸化スズ、酸化ケイ素を主体とする複合微粒子ゾル（ルチル型結晶構造、メタノール分散、触媒化成工業株式会社製、商品名オプトレイク１１２０Ｚ ８ＲＵ−２５、Ａ１７）７３００重量部を加え２時間攪拌混合
した。次いで、エポキシ樹脂（ナガセケムテックス株式会社製、商品名デナコールＥＸ−３１３）２５０重量部を加えて２時間攪拌した後、鉄（III）アセチルアセトナート２０
重量部を加えて１時間攪拌し、２μｍのフィルターでろ過を行い、ハードコート組成物を得た。
【００３４】
（３）低屈折率膜コーティング組成物（反射防止層形成用組成物）の調製
ステンレス製容器内に、下記式（Ａ）に示すシラン化合物４７．８重量部（０．０８モル）に、メタノール３１２．４重量部を加え、さらに、エポキシ基含有有機化合物としてγ−グリシドキシプロピルトリメトキシシラン４．７重量部（０．０２モル）と、０．１Ｎ（０．１モル／Ｌ）の塩酸水溶液３６重量部とを加え、これをよく混合した混合液を得た。この混合液を２５℃の恒温槽で２時間攪拌して固形分１０重量％のシリコーンレジンを得た。
（ＣＨ3Ｏ）3Ｓｉ−Ｃ2Ｈ4−Ｃ6Ｆ12−Ｃ2Ｈ4−Ｓｉ（ＯＣＨ3）3・・・（Ａ）
【００３５】
このシリコーンレジンと、中空シリカ−イソプロパノール分散ゾル（触媒化成工業株式会社製、固形分濃度２０重量％、平均一次粒子径３５ｎｍ、外殻厚み８ｎｍ）をシリコーンレジン／中空シリカが固形分比７０／３０となるように配合し、プロピレングリコールモノメチルエーテル９３５部を加えて希釈し、固形分が３重量％である低屈折率膜コーティング組成物（反射防止層形成用組成物）を得た。
【００３６】
（４）プライマー層およびハードコート層の形成工程
チオウレタン系プラスチックレンズ基材（セイコーエプソン株式会社製、商品名セイコースーパーソブリン生地、屈折率１．６７）を準備した。そして、準備したレンズ基材をアルカリ処理（５０℃に保たれた２．０規定水酸化カリウム水溶液に５分間浸漬した後に純水洗浄を行い、次いで２５℃に保たれた０．５規定硫酸に１分間浸漬して中和する）し、純水洗浄及び乾燥、放冷を行った。そして、このレンズ基材を、（１）において調製したプライマー組成物中に浸漬し、引き上げ速度３０ｃｍ／ｍｉｎ．で引き上げて８０℃で
２０分焼成し、レンズ基材表面にプライマー層を形成した。さらに、プライマー層が形成されたレンズ基材を、（２）において調製したハードコート組成物中に浸漬し、引き上げ速度３０ｃｍ／ｍｉｎ．で引き上げて８０℃で３０分焼成し、プライマー層上にハードコート層を形成した。その後、１２５℃に設定したオーブン内で３時間加熱して、プライマー層とハードコート層が形成されたプラスチックレンズ基材を得た。形成されたプライマー層の膜厚は０．５μｍ、ハードコート層の膜厚は２．５μｍであった。
【００３７】
（５）有機系反射防止層形成工程
プライマー層とハードコート層が形成されたプラスチックレンズ基材を、プラズマ処理（大気プラズマ）した後、（３）において調製した低屈折率膜コーティング組成物中に浸漬し、引き上げ速度５ｃｍ／ｍｉｎ．で引き上げて８０℃で３０分焼成した後、８０℃に設定したオーブン内で２時間加熱して低屈折率膜からなる反射防止層を形成し、プライマー層とハードコート層、および反射防止層が形成されたプラスチックレンズ基材を得た。形成された反射防止層の膜厚は１００ｎｍであった。
【００３８】
（６）防汚層形成工程
この防汚層を形成する工程では、塗布面に保持層を設けた転写用シートに保持層にケイ素非含有のパーフルオロポリエーテルを塗布した後、乾燥する。これにより、転写用シートに保持層を介してケイ素非含有のパーフルオロポリエーテルを保持させる。保持層が設けられていない転写用シートの塗布面にケイ素非含有のパーフルオロポリエーテルを塗布した後、乾燥することにより、転写用シートに保持層を介さずにケイ素非含有のパーフルオロポリエーテルを保持させることも可能である。
【００３９】
＜転写シート形成工程＞
本例では、ポリエチレンテレフタレートフィルム（転写シート、メディア）にケイ素非含有のパーフルオロポリエーテルを吸収できる保持層が設けられているものを用意した。
【００４０】
具体的には、３重量％ポリビニルアルコール水溶液（株式会社クラレ製、クラレポバールＰＶＡ−２１７）をスプレーコート法で厚さ１ｍｍのシリコンゴムシート（株式会社井内盛栄堂製）表面に塗布、硬化を行って保持層を形成した。スプレーは、イワタワイダー６１（岩田塗装機株式会社製、ノズル径１ｍｍ）を用い、スプレー圧力は、３００ｋＰａ、塗料吐出量１００ｍｌ／ｍｉｎ．で行った。塗布後、８０℃で３０分間焼成を行い、転写用シートを形成した。
【００４１】
＜塗布工程＞
本例では、防汚層形成用組成物として、ケイ素非含有のパーフルオロポリエーテルを用いた。ケイ素非含有のパーフルオロポリエーテルとしては、平均分子量が１０００〜１００００、例えば、２０００〜１００００のものを用いることができる。本例では、ケイ素非含有のパーフルオロポリエーテル（デムナムシリ−ズ（Ｓ−２０）（製品名、ダイキン工業株式会社製））をスピンコートにより上記転写用シートの保持層上に均一に塗布した。
【００４２】
＜転写工程（圧着および加熱する工程）＞
次に、塗布工程後の転写用シートの、ケイ素非含有のパーフルオロポリエーテルが塗装された面を、プライマー層、ハードコート層、および反射防止層が形成されたプラスチックレンズ基材（以下、ワークという）の表面に密着（圧着）させながら、少なくとも転写用シートを加熱して、ケイ素非含有のパーフルオロポリエーテルをワークに移行させる転写工程を行う。
【００４３】
レンズ基材の曲面には、球面、回転対称非球面、多焦点レンズやトーリック面等の非球
面、凸面、凹面等の多様な曲面が設けられている。そのため、転写用シートは、このような曲面との間に空気を介在させないように、転写用シートとワークとの間に圧力を加えて密着させる必要がある。この際、転写用シートとワークとを適当な方法により挟みこんで両側から力を加えても良く、一方から力を加えても良い。
【００４４】
例えば、注型成形型から得られた曲面を有するレンズ基材を用いた場合、転写用シートをワークに密着させる方法として、ワークと注型成形型との間に転写用シートを挟んで、転写用シートをワークに密着させる方法を採用することができる。また、ワークの表面に転写用シートを載置し、先端面形状がレンズ基材の曲面形状に対応した押圧部材であって、厚みのあるゴム、エラストマーあるいはゲル等の弾性素材で構成される押圧部材を、転写用シートに圧着させることにより、転写用シートをワークに密着させる方法も採用することができる。この場合、押圧部材の先端面の形状は、その先端面をワークに押し付けていく際に、最初にワークの中心部に当接し、この中心部から周辺に向かって漸次押圧するようにして、空気を排除できるようにすることが好ましい。
【００４５】
シリコンゴム等の弾性を有する転写用シートであれば、張設した転写用シート（シリコンゴムシート）にワークを押し付ける方法を採用することができる。あるいは、流体により張りを与えた転写用シートにワークを押し付ける方法もある。さらに、例えば、球面を形成するように転写用シートを圧力流体で膨らませ、ワークに押し付けることにより、転写用シートをワークに密着させる方法もある。
【００４６】
転写圧、すなわち、転写用シートとワークとの間に加える圧力は３００ｋＰａ〜７００ｋＰａ程度が適切である。転写圧が３００ｋＰａ未満では、防汚層形成用組成物が十分にワークに転写されないため、十分な拭き耐久性等が得られない。転写圧が７００ｋＰａを超えると、レンズ基材の変形が大きくなり、転写ムラが発生する。
【００４７】
このように転写用シートをワークに密着させながら、少なくとも転写用シートを加熱する。加熱雰囲気は、空気を排除できる真空中が好ましく、そのような環境では、例えば、赤外線などの電磁波で加熱する方法を採用することができる。一般的には、加熱炉中で空気を介在させて加熱する方法が採用される。流体で転写用シートに張りを与える方法では、加熱流体を用いることができる。また、上述したような押圧部材を加熱できるヒータを配置し、押圧部材を介して転写用シートを加熱することも可能である。
【００４８】
加熱温度は、８０〜２２０℃が好ましく、さらに好ましくは１００〜２００℃の範囲である。加熱時間は５分〜１時間程度である。加熱温度が高いほどケイ素非含有のパーフルオロポリエーテルの昇華速度が速くなるが、転写用シートやプラスチックレンズ基材の材質の耐熱性を考慮して適切な温度を選定することが望ましい。
【００４９】
加熱により、ケイ素非含有のパーフルオロポリエーテルは転写用シート側から昇華し、有機系反射防止層の表層内部に浸透し、有機系反射防止層の表面に保持される。これによって、ワークの表面、すなわち、反射防止層の表面に、防汚層が形成される。転写工程後は、ワークから転写用シートを剥離する。
【００５０】
図１に、転写用シートをワークの表面に圧着をおよび加熱して転写する様子をさらに具体的に示している。
【００５１】
ワーク１００は、プライマー層、ハードコート層、および反射防止層が形成されたプラスチックレンズ基材であり、上記（１）〜（５）の工程により製造されたものである。ワーク１００を加熱炉などの加熱ゾーン１１０に配置し、防汚層形成用組成物が塗布された転写用シート１２０をワーク１００の両面に当てる。さらに、転写用シート１２０の上に
押圧治具となる熱伝導性ゲル１３０を配置し、ワーク１００の両面から加圧治具１４０を用いて加圧する。これによって、転写用シート１２０をワーク１００の両面に隙間なく密着させた。この時の転写圧（転写用シートに加える圧力）は、３００ｋＰａであった。すなわち、ワークの反射防止層の表面は、ほぼ３００ｋＰａの圧力を受けていることになる。この状態で、反射防止層の表面温度が１００℃となるように３０分間加熱した。その後、表面に付着したポリマーを水で洗い流した。ワーク１００の全面に、ケイ素非含有のパーフルオロポリエーテルがムラなく転写されていた。
【００５２】
このようにして、レンズ基材上に、プライマー層、ハードコート層、反射防止層、および防汚層が順番に形成されたプラスチックレンズを製造した。
【００５３】
得られたプラスチックレンズに対し、以下で述べる試験を行い、各特性を評価した。それらの結果を纏めて図２に示した。評価方法およびその結果については以下に纏めて説明する。
【００５４】
以下の実施例および比較例についても同様に、実施例１に準じて、レンズ基材の上に、プライマー層、ハードコート層、反射防止層、および防汚層が順番に形成されたプラスチックレンズを製造した。
【００５５】
（実施例２）
ワーク１００として、上記（１）〜（５）で得られたものを用いた。ワーク１００を加熱ゾーン１１０に配置し、防汚層形成用組成物が塗布された転写用シート１２０をワーク１００の両面に当て、更に転写用シート１２０の上から押圧治具としての熱伝導性ゲル１３０を介して両面から加圧治具１４０を用いて加圧することによって、転写用シート１２０をワーク１００の両面に隙間なく密着させた。この時の転写圧は５００ｋＰａであった。この状態で、反射防止層の表面温度が８０℃となるように６０分間加熱した。その後、表面に付着したポリマーを水で洗い流した。ワーク１００の全面に、ケイ素非含有のパーフルオロポリエーテルがムラなく転写されていた。他の条件は、実施例１と同じである。
【００５６】
（実施例３）
ワーク１００として、上記（１）〜（５）で得られたものを用いた。ワーク１００を加熱ゾーン１１０に配置し、防汚層形成用組成物が塗布された転写用シート１２０をワーク１００の両面に当て、更に転写用シート１２０の上から押圧治具としての熱伝導性ゲル１３０を介して両面から加圧治具１４０を用いて加圧することによって、転写用シート１２０をワーク１００の両面に隙間なく密着させた。この時の転写圧は５００ｋＰａであった。この状態で、反射防止層の表面温度が１００℃となるように３０分間加熱した。その後、表面に付着したポリマーを水で洗い流した。ワーク１００の全面に、ケイ素非含有のパーフルオロポリエーテルがムラなく転写されていた。他の条件は、実施例１と同じである。
【００５７】
（実施例４）
ワーク１００として、上記（１）〜（５）で得られたものを用いた。ワーク１００を加熱ゾーン１１０に配置し、防汚層形成用組成物が塗布された転写用シート１２０をワーク１００の両面に当て、更に転写用シート１２０の上から押圧治具としての熱伝導性ゲル１３０を介して両面から加圧治具１４０を用いて加圧することによって、転写用シート１２０をワーク１００の両面に隙間なく密着させた。この時の転写圧は５００ｋＰａであった。この状態で、反射防止層の表面温度が２００℃となるように１０分間加熱した。その後、表面に付着したポリマーを水で洗い流した。ワーク１００の全面に、ケイ素非含有のパーフルオロポリエーテルがムラなく転写されていた。他の条件は、実施例１と同じである。
【００５８】
（実施例５）
ワーク１００として、上記（１）〜（５）で得られたものを用いた。ワーク１００を加熱ゾーン１１０に配置し、防汚層形成用組成物が塗布された転写用シート１２０をワーク１００の両面に当て、更に転写用シート１２０の上から押圧治具としての熱伝導性ゲル１３０を介して両面から加圧治具１４０を用いて加圧することによって、転写用シート１２０をワーク１００の両面に隙間なく密着させた。この時の転写圧は５００ｋＰａであった。この状態で、反射防止層の表面温度が２２０℃となるように１０分間加熱した。その後、表面に付着したポリマーを水で洗い流した。ワーク１００の全面に、ケイ素非含有のパーフルオロポリエーテルがムラなく転写されていた。他の条件は、実施例１と同じである。
【００５９】
（実施例６）
ワーク１００として、上記（１）〜（５）で得られたものを用いた。ワーク１００を加熱ゾーン１１０に配置し、防汚層形成用組成物が塗布された転写用シート１２０をワーク１００の両面に当て、更に転写用シート１２０の上から押圧治具としての熱伝導性ゲル１３０を介して両面から加圧治具１４０を用いて加圧することによって、転写用シート１２０をワーク１００の両面に隙間なく密着させた。この時の転写圧は７００ｋＰａであった。この状態で、反射防止層の表面温度が１００℃となるように３０分間加熱した。その後、表面に付着したポリマーを水で洗い流した。ワーク１００の全面に、ケイ素非含有のパーフルオロポリエーテルがムラなく転写されていた。他の条件は、実施例１と同じである。
【００６０】
（比較例１）
ワーク１００として、上記（１）〜（５）で得られたものを用いた。ワーク１００を加熱ゾーン１１０に配置し、防汚層形成用組成物が塗布された転写用シート１２０をワーク１００の両面に当て、更に転写用シート１２０の上から押圧治具としての熱伝導性ゲル１３０を介して両面から加圧治具１４０を用いて加圧することによって、転写用シート１２０をワーク１００の両面に隙間なく密着させた。この時の転写圧は２００ｋＰａであった。この状態で、反射防止層の表面温度が１００℃となるように３０分間加熱した。その後、表面に付着したポリマーを水で洗い流した。他の条件は、実施例１と同じである。
【００６１】
（比較例２）
ワーク１００として、上記（１）〜（５）で得られたものを用いた。ワーク１００を加熱ゾーン１１０に配置し、防汚層形成用組成物が塗布された転写用シート１２０をワーク１００の両面に当て、更に転写用シート１２０の上から押圧治具としての熱伝導性ゲル１３０を介して両面から加圧治具１４０を用いて加圧することによって、転写用シート１２０をワーク１００の両面に隙間なく密着させた。この時の転写圧は２００ｋＰａであった。この状態で、反射防止層の表面温度が２３０℃となるように１０分間加熱した。その後、表面に付着したポリマーを水で洗い流した。他の条件は、実施例１と同じである。
【００６２】
（比較例３）
ワーク１００として、上記（１）〜（５）で得られたものを用いた。ワーク１００を加熱ゾーン１１０に配置し、防汚層形成用組成物が塗布された転写用シート１２０をワーク１００の両面に当て、更に転写用シート１２０の上から押圧治具としての熱伝導性ゲル１３０を介して両面から加圧治具１４０を用いて加圧することによって、転写用シート１２０をワーク１００の両面に隙間なく密着させた。この時の転写圧は２００ｋＰａであった。この状態で、反射防止層の表面温度が２３０℃となるように４分間加熱した。その後、表面に付着したポリマーを水で洗い流した。他の条件は、実施例１と同じである。
【００６３】
（比較例４）
ワーク１００として、上記（１）〜（５）で得られたものを用いた。ワーク１００を加熱ゾーン１１０に配置し、防汚層形成用組成物が塗布された転写用シート１２０をワーク１００の両面に当て、更に転写用シート１２０の上から押圧治具としての熱伝導性ゲル１３０を介して両面から加圧治具１４０を用いて加圧することによって、転写用シート１２０をワーク１００の両面に隙間なく密着させた。この時の転写圧は５００ｋＰａであった。この状態で、反射防止層の表面温度が７０℃となるように６０分間加熱した。その後、表面に付着したポリマーを水で洗い流した。他の条件は、実施例１と同じである。
【００６４】
（比較例５）
ワーク１００として、上記（１）〜（５）で得られたものを用いた。ワーク１００を加熱ゾーン１１０に配置し、防汚層形成用組成物が塗布された転写用シート１２０をワーク１００の両面に当て、更に転写用シート１２０の上から押圧治具としての熱伝導性ゲル１３０を介して両面から加圧治具１４０を用いて加圧することによって、転写用シート１２０をワーク１００の両面に隙間なく密着させた。この時の転写圧は５００ｋＰａであった。この状態で、反射防止層の表面温度が２３０℃となるように４分間加熱した。その後、表面に付着したポリマーを水で洗い流した。他の条件は、実施例１と同じである。
【００６５】
（比較例６）
ワーク１００として、上記（１）〜（５）で得られたものを用いた。ワーク１００を加熱ゾーン１１０に配置し、防汚層形成用組成物が塗布された転写用シート１２０をワーク１００の両面に当て、更に転写用シート１２０の上から押圧治具としての熱伝導性ゲル１３０を介して両面から加圧治具１４０を用いて加圧することによって、転写用シート１２０をワーク１００の両面に隙間なく密着させた。この時の転写圧は８００ｋＰａであった。この状態で、反射防止層の表面温度が７０℃となるように４分間加熱した。その後、表面に付着したポリマーを水で洗い流した。他の条件は、実施例１と同じである。
【００６６】
（比較例７）
ワーク１００として、上記（１）〜（５）で得られたものを用いた。ワーク１００を加熱ゾーン１１０に配置し、防汚層形成用組成物が塗布された転写用シート１２０をワーク１００の両面に当て、更に転写用シート１２０の上から押圧治具としての熱伝導性ゲル１３０を介して両面から加圧治具１４０を用いて加圧することによって、転写用シート１２０をワーク１００の両面に隙間なく密着させた。この時の転写圧は８００ｋＰａであった。この状態で、反射防止層の表面温度が８０℃となるように６０分間加熱した。その後、表面に付着したポリマーを水で洗い流した。他の条件は、実施例１と同じである。
【００６７】
（比較例８）
ワーク１００として、上記（１）〜（５）で得られたものを用いた。ワーク１００を加熱ゾーン１１０に配置し、防汚層形成用組成物が塗布された転写用シート１２０をワーク１００の両面に当て、更に転写用シート１２０の上から押圧治具としての熱伝導性ゲル１３０を介して両面から加圧治具１４０を用いて加圧することによって、転写用シート１２０をワーク１００の両面に隙間なく密着させた。この時の転写圧は７００ｋＰａであった。この状態で、反射防止層の表面温度が１００℃となるように７０分間加熱した。その後、表面に付着したポリマーを水で洗い流した。他の条件は、実施例１と同じである。
【００６８】
（比較例９）
ワーク１００として、上記（１）〜（５）で得られたものを用いた。ワーク１００を加熱ゾーン１１０に配置し、防汚層形成用組成物が塗布された転写用シート１２０をワーク１００の両面に当て、更に転写用シート１２０の上から押圧治具としての熱伝導性ゲル１３０を介して両面から加圧治具１４０を用いて加圧することによって、転写用シート１２
０をワーク１００の両面に隙間なく密着させた。この時の転写圧は７００ｋＰａであった。この状態で、反射防止層の表面温度が１００℃となるように４分間加熱した。その後、表面に付着したポリマーを水で洗い流した。他の条件は、実施例１と同じである。
【００６９】
（評価）
上記の実施例１〜６および比較例１〜９で得られたプラスチックレンズについて、耐久性（耐アルカリ性、拭き耐久性）、撥水性に関する評価を行った。
【００７０】
耐アルカリ性は、以下のように評価した。０．１Ｎに調整した水酸化ナトリウム水溶液中に試験片を２時間浸漬し、浸漬後の試験片を水でよく洗った。水を拭き取った後の外観評価を以下の基準で評価した。
「○」：剥がれが発生しない
「△」：０〜５ｍｍ2の剥がれが発生
「×」：５ｍｍ2以上の剥がれが発生
【００７１】
拭き耐久性は、木綿布を用い、レンズの凸面を２００ｇの荷重をかけながら３０００回往復させた。目視でレンズ表面に入った傷の状態を以下のＡ〜Ｅの５水準の基準で評価した。
「Ａ」：摩擦した範囲内に全く傷が認められなかった
「Ｂ」：上記範囲内に１〜５本の傷がついた
「Ｃ」：上記範囲内に６〜１０本の傷がついた
「Ｄ」：上記範囲内に無数の傷がついた
「Ｅ」：表面が削られ、反射防止膜が無くなった
【００７２】
撥水性は、霧吹きでレンズ表面に水を吹きかけた後、目視でレンズ表面の状態を以下の目視の基準で評価した。
「○」：レンズ表面の全域で水が玉状にはじかれた
「△」：レンズ表面の面積の１／２未満の領域で、水が玉状にはじかれずに広がった
「×」：レンズ表面の面積の１／２以上〜１の領域で、水が玉状にはじかれずに広がった
【００７３】
（評価結果）
図２に、実施例１〜６および比較例１〜９で得られたそれぞれのプラスチックレンズにおける評価結果を纏めて示してある。
【００７４】
実施例１〜６において製造されたプラスチックレンズは、耐アルカリ性および拭き耐久性の双方において、良好であった。また、実施例１〜６において製造されたプラスチックレンズは、撥水性も良好であった。実施例２は、若干拭き耐久性に劣るものの、許容できる範囲のものであった。これは、防汚層形成（転写）時における反射防止層の表面温度が若干低めであったためであると考えられる。実施例５もまた、若干拭き耐久性に劣るものの、許容できる範囲のものであった。これは、防汚層形成（転写）時における反射防止層の表面温度が若干高めであったためであると考えられる。
【００７５】
比較例１において製造されたプラスチックレンズは、耐アルカリ性および拭き耐久性の双方において非常に劣ることがわかった。これは、転写シートに与える圧力が低すぎ、反射防止層の上に十分な量の防汚層形成用組成物を転写することができなかったためであると考えられる。
【００７６】
比較例２において製造されたプラスチックレンズは、レンズ基材が熱変形したため、耐アルカリ性および拭き耐久性は評価不能であった。これは、防汚層形成（転写）時における反射防止層の表面温度（加熱温度）が高すぎたためであると考えられる。
【００７７】
比較例３において製造されたプラスチックレンズは、レンズ基材が熱変形したため、耐アルカリ性および拭き耐久性は評価不能であった。これは、防汚層形成（転写）時における反射防止層の表面温度（加熱温度）が高すぎたためであると考えられる。
【００７８】
比較例４において製造されたプラスチックレンズは、撥水性は良好であったものの、耐アルカリ性および拭き耐久性の双方において劣ることがわかった。これは、防汚層形成（転写）時における反射防止層の表面温度（加熱温度）が低かったためであると考えられる。
【００７９】
比較例５において製造されたプラスチックレンズは、レンズ基材が熱変形したため、耐アルカリ性および拭き耐久性は評価不能であった。これは、防汚層形成（転写）時における反射防止層の表面温度（加熱温度）が高すぎたためであると考えられる。
【００８０】
比較例６において製造されたプラスチックレンズは、レンズ表面に転写ムラが目視ではっきり確認できる程度となったため、耐アルカリ性および拭き耐久性は評価不能であった。また、撥水性も劣っていた。これは、転写圧が高すぎたためであると考えられる。
【００８１】
比較例７において製造されたプラスチックレンズは、レンズ表面に転写ムラが目視ではっきり確認できる程度となったため、耐アルカリ性および拭き耐久性は評価不能であった。また、撥水性も劣っていた。これは、転写圧が高すぎたためであると考えられる。
【００８２】
比較例８において製造されたプラスチックレンズは、撥水性は良好であったものの、耐アルカリ性および拭き耐久性の双方において劣ることがわかった。これは、加熱時間が長く、防汚層形成用組成物がワーク内部に拡散し、反射防止層の表面に良好に防汚層が形成されなかったためであると考えられる。
【００８３】
比較例９において製造されたプラスチックレンズは、撥水性は良好であったものの、耐アルカリ性および拭き耐久性の双方において劣ることがわかった。これは、加熱時間が短く、反射防止層の表面に防汚層を十分に転写することができなかったためであると考えられる。
【００８４】
上記の結果より、本実施形態によれば、ケイ素非含有のパーフルオロポリエーテルが塗布された転写用のシートの塗布面を有機系の反射防止層の表面に圧着および加熱することにより、有機系の反射防止層の表面に、ケイ素非含有のパーフルオロポリエーテルを主成分とする防汚層であって、十分な耐久性を備えた防汚層を形成できることがわかった。
【００８５】
また、圧着および加熱する工程では、５分〜６０分間加熱することが好ましいことがわかった。さらに、圧着および加熱する工程では、転写用のシートに、３００ｋＰａ〜７００ｋＰａの圧力を与えることが好ましいことがわかった。このようにすることにより、耐久性および撥水性の良好なプラスチックレンズ（光学物品）を得ることができる。
【００８６】
さらに、圧着および加熱する工程では、反射防止層の表面温度は８０℃〜２２０℃にすることが好ましいことがわかった。反射防止層の表面温度を８０℃〜２２０℃にすることにより、良好な耐久性を備えた防汚層が得られる。さらに好ましくは、反射防止層の表面温度は１００℃〜２００℃にするとよいことがわかった。反射防止層の表面温度を１００℃〜２００℃とすることにより、防汚層の耐久性をさらに向上させることができる。また、これらの温度範囲であれば、レンズ基材および／または機能層（プライマー層、ハードコート層、有機系の反射防止層）に熱的な影響を与えずに済み、レンズ基材および各機能層の機能を損なうことなく、耐久性の高い防汚層を形成できる。
【００８７】
なお、上記では、基材がプラスチックレンズのものを例にとって説明しているが、基材はガラスレンズであっても同様の効果を得ることができる。有機系の機能層の上に防汚層を備えた光学物品は、眼鏡レンズに限らず、カメラ用などの多種多様なレンズ、画像表示装置の光学系の素子、プリズム、光ファイバー、情報記録媒体用の素子、フィルター、さらには、ＤＶＤ等などの記録媒体、窓用のガラスなど多種多様なものが含まれる。
【００８８】
また、上述では機能層として反射防止層を例にとって説明しているが、機能層は、反射防止層に限定されるものではなく、ローパスフィルター、ハイパスフィルター、バンドフィルター等の光学フィルター、硬質膜など、特定の機能を持たせた層とすることができる。
【図面の簡単な説明】
【００８９】
【図１】転写用シートをレンズ表面に密着させて転写させる方法を説明するための図。
【図２】防汚層の製造条件と評価結果を示す図。
【図１】
2008107435.tif 000003
【図２】
2008107435.tif 000004